(57)【特許請求の範囲】
【請求項１】
筆毛を、少なくともポリエステルポリオール樹脂により束ね固めた筆の穂先。
【発明の詳細な説明】
【技術分野】
【０００１】
本発明は、筆記具や化粧具、ペイントの画筆、刷毛といった塗布具に用いられる、獣毛・ポリアクリル酸系繊維・ナイロン・ポリエチレンテレフタレート等の筆毛の繊維束よりなる穂先に関する。より詳細には、軸筒中に又はカートリッジ中に直接インキを充填した塗布具や軸筒中に中綿などの液体吸蔵体を内蔵し、この液体吸蔵体にインキを吸蔵した塗布具、さらには筆先をインキにつけ筆記を行う所謂付け筆タイプの塗布具に用いる塗布具の筆先に関する。
【０００２】
従来、獣毛・ポリアクリル酸系繊維・ナイロン・ポリエチレンテレフタレート等の繊維束よりなる筆先を取り付けた筆記具や化粧具といった塗布具は多く知られている。
上記筆先は、製造時にフノリやカルボキシメチルセルロースナトリウム塩、或いは、ポリエチレングリコール又はグリセリンの水溶液に含浸し乾燥処理を施して固められていることが多い。フノリ水溶液に含浸させた筆先は「文房四宝  筆」（杉村勇造、永井敏男著、株式会社淡交社、非特許文献１）や特開平０２−１７８０９７号公報（特許文献１）などに開示されている。カルボキシメチルセルロースナトリウム塩水溶液に含浸させた筆先は特開平０８−０８９３３２号公報（特許文献２）に開示されている。特開平０２−１７８０９７号公報にはポリエチレングリコール又はグリセリン水溶液に含浸させた筆先も開示されている。
【非特許文献１】「文房四宝  筆」（杉村勇造、永井敏男著、株式会社淡交社、昭和４７年７月１０日、第９６頁〜第１０１頁）
【特許文献１】特開平０２−１７８０９７号公報
【特許文献２】特開平０８−０８９３３２号公報
【発明の開示】
【発明が解決しようとする課題】
【０００３】
穂先が上記の水溶液で固められているのは、店頭陳列時などの使用前における外観の美しさの保持、或いは、外的に力を受け、筆先の繊維の曲がりや折れにより生じる筆跡への悪影響を防ぐためである。筆先を固めるためにフノリやカルボキシメチルセルロースナトリウム塩を用いているのは、フノリやカルボキシメチルセルロースナトリウム塩に接着力があるため筆先が成形しやすく、冷水に対する溶解性に優れているためインキ流通がスムーズで筆先が柔らかくなり易いことによると考えられ、筆先を固める際に筆先が整形し易く、また、使いはじめ即ち初筆時にはインキ流通がスムーズであると共に筆先が柔らかくなり易いものである為である。
また、ポリエチレングリコールやグリセリンを用いるのは、筆先を固める際に、筆先が整形しやすく、初筆時には、インキ流通がスムーズである為である。
【０００４】
しかし、フノリやカルボキシメチルセルロースナトリウム塩の水溶液は、筆先を固めるのに十分な濃度にした場合、べたつく性質があるため、初めて使用するときに筆先に含まれるインキに溶解することによりインキ粘度が上がり、所謂初筆かすれが生じるという問題を有している。
また、ポリエチレングリコールやグリセリンは、筆先を固めるときに使用する水溶液の濃度が低い場合、筆先のまとめ力が弱い。水溶液の濃度が高い場合、ポリエチレングリコールやグリセリンは、紙に浸透しやすい性質のため、初めて使用するときに、筆先に含まれるインキに溶解することにより、紙面上でインキがにじみ、筆跡がきれいに見えないという問題を有している。
【０００５】
本発明は、本発明は、筆先まとめ力が強く、かつ、初筆かすれや初筆にじみの生じない塗布具の筆先を提供することを課題とする。
【課題を解決するための手段】
【０００６】
本発明は、筆毛を、少なくともポリエステルポリオール樹脂により束ね固めた筆の穂先を要旨とするものである。
【発明の効果】
【０００７】
本発明に使用されるポリエステルポリオール樹脂は、ポリエステルとポリエチレングリコールの共重合体であり、樹脂自体が水に可溶で、べたつきにくい構造をしているため、濃度を濃くしまとめ力を大きくしても、水に対する溶解性が優れており、溶解後の水溶液の粘度変化が小さい。即ち、高濃度でもインキに溶解したときインキの粘度変化は小さくかすれ等の不具合が発生しない。
【０００８】
加えて、融点が１０℃以下で沸点が１５０℃以上の水に可溶な高沸点有機溶剤を、上記樹脂に混合すると、樹脂のインキに対する溶解を早めることが出来、初筆時に筆先へのインキ浸透を早く出来る。この理由は次のように推測される。
上記樹脂が乾燥し皮膜を作る時、樹脂分子と樹脂分子の間に高沸点有機溶剤が入り込み、樹脂同士の結合を弱める。樹脂は水に溶けやすい状態になり、インキを筆先に浸透させると、樹脂は素早くインキに溶解するため、樹脂を単独で用いたときよりも筆先へのインキ浸透が早くなると考えられる。また、高沸点溶剤のみで穂先をまとめる時よりも、樹脂と組み合わせることにより高沸点溶剤の添加量を大幅に削減できるので、紙面上でインキがにじむこともない。
【０００９】
さらに、この高沸点溶剤が、多価アルコールであれば、多価アルコールが樹脂を溶解するので、穂先を固めるときに、上記効果と同時に、樹脂自体が半固体状態になる。そのため水に溶解しやすくなると考えられる。
以上、本発明に係わる筆先を有する塗布具は、まとめ力が強く、初筆においてインキ粘度アップによるかすれや、初筆時のにじみが無い良好なものである。
【発明を実施するための最良の形態】
【００１０】
本発明において、ポリエステルポリオール樹脂は、単独もしくは混合して使用できる。
【００１１】
ポリエステルポリオール樹脂とは、熱可塑性の水溶性合成高分子であり、市販品としては、パオゲンＰＰ−１５、同ＥＰ−１５（以上、第一工業製薬（株）製）が例示できる。ポリエステルポリオール樹脂水溶液の濃度は、５．０〜０．５重量％が好ましい。これは、５．０重量％より多いと、初筆かすれが生じる可能性が懸念され、０．５重量％より少ないと、穂先をまとめる効果が十分に得られない可能性があるためである。
【００１２】
本発明において、ポリエステルポリオール樹脂に混合する、融点が１０℃以下で沸点が１５０℃以上の水に可溶な高沸点有機溶剤は、多価アルコール類が好ましく、エチレングリコール、プロピレングリコール、ジエチレングリコール、ジプロピレングリコール、ポリエチレングリコール（平均重合度１９０〜４２０）が例示できる。これは、上記樹脂水溶液に７．０〜１６．０重量％の濃度が好ましい。１６．０重量％以上では、初筆時にインキに上記有機溶剤が多量に混入し、紙面上でインキがにじみやすく、筆跡がきれいに見えないことが懸念される。また、７．０％以下では、初筆時のインキ浸透速度が遅くなってしまうことが懸念される。
エチレングリコールの市販品としては、エチレングリコール（三井化学（株）製）、エチレングリコール（日本触媒（株）製）、エチレングリコール（三菱化学（株）製）、エチレングリコール（日曹油化工業（株）製）が挙げられる。
プロピレングリコールの市販品としては、プロピレングリコール（旭電化工業（株））、プロピレングリコール（昭和電工（株））、プロピレングリコール（住友化学（株））、工業用プロピレングリコール、食添プロピレングリコール、局方プロピレングリコール（三井武田ケミカル（株））が挙げられる。
ジエチレングリコールの市販品としては、ジエチレングリコール（三井化学（株）製）、ジエチレングリコール（三菱化学（株）製）が挙げられる。
ジプロピレングリコールの市販品としては、ジプロピレングリコール（昭和電工（株）製）が挙げられる。
ポリエチレングリコールの市販品としては、ＰＥＧ−２００、同−３００、同−４００（以上、（株）三洋化成製）、ＰＥＧ２００、同３００、同４００（以上、日本油脂（株）製）、ＰＥＧ＃２００、同３００、同４００（以上、ライオン（株）製）が例示できる。
【００１３】
本発明においては、以上に示した成分意外に、必要に応じて、防腐剤、防カビ剤として、１，２−ベンゾイソチアゾリン−３−オン、２−フェノキシエタノール、ソルビン酸カリウム、ソルビン酸ナトリウム、トリクロサン、クロロアセトアミド、５−クロロ−２−メチル−２，３−ジヒドロイソチアゾリン−３−オン、２−メチル−２，３−ジヒドロイソチアゾリン−３−オン、２−オクチル−２Ｈ−イソチアゾリン−３−オン、２−ピリジンチオール−１−オキサイドナトリウム、（ニトロ−２−ブチル）−４−モルホリン、ベンズイミダゾール化合物を適宜選択して使用することができる。
【００１４】
本発明において、筆先を固めるには、上記ポリエステルポリオール樹脂を水溶液とし、この水溶液に処理しようとする筆先を浸漬したり、逆に、筆先に上記ポリエステルポリオール樹脂の水溶液を噴霧するなどして含浸し、その後乾燥すればよい。
さらに、上記水溶液に融点が１０℃以下で沸点が１５０℃以上の水に可溶な高沸点有機溶剤を上記混合物水溶液に加えても良い。
【実施例】
【００１５】
以下、実施例に基づき本発明を説明するが、本発明は実施例に限定されるものではない。
【００１６】
（実施例１）
ぺんてる筆  顔料インキ（製品符号：ＸＦＰ５Ｍ、ぺんてる（株）製）に用いられている筆先と同様の筆先を、パオゲンＰＰ−１５（ポリエステルポリオール、第一工業製薬（株）製）４重量％水溶液にそれぞれ含浸し、整形し、室内（２５℃）に２４時間放置し、乾燥して筆の穂先となした。
【００１７】
（実施例２）
実施例１において、パオゲンＰＰ−１５（ポリエステルポリオール、第一工業製薬（株）製）４重量％水溶液であるのを同２重量％水溶液に替えた以外は実施例１と同様に行い、実施例の穂先となした。
【００１８】
（実施例３）
実施例１において、パオゲンＰＰ−１５（ポリエステルポリオール、第一工業製薬（株）製）４重量％水溶液であるのを、パオゲンＰＰ−１５（ポリエステルポリオール、第一工業製薬（株）製）４％重量及びポリエチレングリコール２００、（ポリエチレングリコール、平均重合度１９０〜２１０、関東化学株式会社（試薬））１０重量％の水溶液に替えた以外は実施例１と同様に行い、実施例の穂先となした。
【００１９】
（比較例１）
実施例１において、パオゲンＰＰ−１５（ポリエステルポリオール、第一工業製薬（株）製）４重量％水溶液であるのをフノリ２重量％水溶液に替えた以外は実施例１と同様に行い、比較例の穂先となした。
【００２０】
（比較例２）
実施例１において、パオゲンＰＰ−１５（ポリエステルポリオール、第一工業製薬（株）製）４重量％水溶液であるのをフノリ１重量％水溶液に替えた以外は実施例１と同様に行い、比較例の穂先となした。
【００２１】
（比較例３）
実施例１において、パオゲンＰＰ−１５（ポリエステルポリオール、第一工業製薬（株）製）４重量％水溶液であるのをフノリ０．５重量％水溶液に替えた以外は実施例１と同様に行い、比較例の穂先となした。
【００２２】
（比較例４）
実施例１において、パオゲンＰＰ−１５（ポリエステルポリオール、第一工業製薬（株）製）４％重量水溶液であるのをセロゲン５Ａ（カルボキシルメチルセルロースナトリウム塩、第一工業製薬（株）製）２重量％水溶液に替えた以外は実施例１と同様に行い、比較例の穂先となした。
【００２３】
（比較例５）
実施例１において、パオゲンＰＰ−１５（ポリエステルポリオール、第一工業製薬（株）製）４重量％水溶液であるのをセロゲン５Ａ（カルボキシルメチルセルロースナトリウム塩、第一工業製薬（株）製）０．５重量％水溶液に替えた以外は実施例１と同様に行い、比較例の穂先となした。
【００２４】
（比較例６）
実施例１において、パオゲンＰＰ−１５（ポリエステルポリオール、第一工業製薬（株）製）４重量％水溶液であるのをポリエチレングリコール２００、（ポリエチレングリコール、平均重合度１９０〜２１０、関東化学株式会社（試薬））９０重量％水溶液に替えた以外は比較例１と同様に行い、実施例の穂先となした。
【００２５】
（比較例７）
実施例１において、パオゲンＰＰ−１５（ポリエステルポリオール、第一工業製薬（株）製）４重量％水溶液であるの商品名グリセリン（グリセリン、旭電化工業（株）製）８０重量％水溶液に替えた以外は実施例１と同様に行い、比較例の穂先となした。
【００２６】
（比較例８）
実施例１において、パオゲンＰＰ−１５（ポリエステルポリオール、第一工業製薬（株）製）４重量％水溶液であるのをポリエチレングリコール２００、（ポリエチレングリコール、平均重合度１９０〜２１０、関東化学株式会社（試薬））１０重量％水溶液に替えた以外は実施例１と同様に行い、比較例の穂先となした。
【００２７】
上記実施例１〜３、比較例１〜８により得た穂先を、前記ぺんてる筆の穂先として組み立て得た塗布具を用いて、筆先のまとめ力試験、初筆かすれ試験、にじみ試験、インキ浸透性試験を行った。
結果を表１に示す。
尚、筆先の整形状態については、実施例、比較例ともに良好であった。
【００２８】
【表１】
0004457887.tif 000002
【００２９】
筆先のまとめ力試験
筆先のまとめ力は、試験用塗布具サンプルに対する落下試験（キャップを付けた状態で高さ１ｍから横向きに落下させ穂先のまとまりが崩れていないか確認する試験）の結果、穂先のまとまりが崩れていたため実用性に欠けるものを×、まとまりが崩れていないものを○とした。
【００３０】
初筆かすれ試験
初筆時、上質紙上に４×４ｃｍの大きさの「永」を筆記し、目視にて、かすれの発生した画数を数えた。
【００３１】
にじみ試験
上質紙（ＪＩＳ  Ｐ３２０１筆記用紙Ａ）に、「永」の字を、同じ筆圧同じ筆記速度となるように注意しながら５０個筆記し、１文字目の最大筆跡幅と５０文字目の最大筆跡幅との差をビーク・スケール・ルーぺ１０Ｘ（東海産業株式会社（製））で測定した。
【００３２】
インキ浸透性試験
ぺんてる筆  顔料インキ（製品符号：ＸＦＰ５Ｍ、ぺんてる（株）製）のインキタンクを約５ｋｇ重の加重で押し、インキを穂先に供給し、インキが穂先の先端から３ｍｍの所までいきわたる時間を目視で測定。